(57)【要約】結晶欠陥や反り、割れ、剥離などが発生しない厚膜状の磁性ガーネ磁性ガーネット単結晶膜を液相エピタキシャル成長させるための磁性ガーネット単結晶膜形成用基板２である。この基板２は、液相エピタキシャル成長させるために用いるフラックスに対して不安定なガーネット系単結晶から成るベース基板１０と、ベース基板１０における結晶育成面１０ａに形成され、フラックスに対して安定なガーネット系単結晶薄膜から成るバッファ層１１ａと、ベース基板１０における結晶育成面と交差する前記ベース基板の側面１０ｂに少なくとも形成され、フラックスに対して安定な保護層１１ｂと、を有する。この基板を用いて、良質の磁性ガーネット単結晶膜を製造することができる。この磁性ガーネット単結晶膜は、光アイソレータ、光サーキュレータ、光磁気センサなどに用いられるファラデー素子などの光学素子として用いられる。
2004067813.tif 000002
【特許請求の範囲】
【請求項１】
磁性ガーネット単結晶膜を液相エピタキシャル成長させるための磁性ガーネット単結晶膜形成用基板であって、
液相エピタキシャル成長させるために用いるフラックスに対して不安定なガーネット系単結晶から成るベース基板と、
前記ベース基板における結晶育成面に形成され、前記フラックスに対して安定なガーネット系単結晶薄膜から成るバッファ層と、
前記ベース基板における前記結晶育成面と交差する前記ベース基板の側面に少なくとも形成され、前記フラックスに対して安定な保護層と、を有する
磁性ガーネット単結晶膜形成用基板。
【請求項２】
前記フラックスの主成分として、酸化鉛および／または酸化ビスマスを含有していることを特徴とする請求項１に記載の磁性ガーネット単結晶膜形成用基板。
【請求項３】
前記ベース基板が、前記磁性ガーネット単結晶膜の熱膨張係数とほぼ等しい熱膨張係数を有していることを特徴とする請求項１または２に記載の磁性ガーネット単結晶膜形成用基板。
【請求項４】
０°Ｃ〜１０００°Ｃの温度範囲において、前記ベース基板の熱膨張係数が、前記磁性ガーネット単結晶膜の熱膨張係数に対して、±２×１０−６／°Ｃ以下の範囲にあることを特徴とする請求項３に記載の磁性ガーネット単結晶膜形成用基板。
【請求項５】
前記ベース基板が、前記磁性ガーネット単結晶膜の格子定数とほぼ等しい格子定数を有していることを特徴とする請求項１〜４のいずれかに記載の磁性ガーネット単結晶膜形成用基板。
【請求項６】
前記ベース基板の格子定数が、前記磁性ガーネット単結晶膜の格子定数に対して、±０．０２Å以下の範囲にあることを特徴とする請求項５に記載の磁性ガーネット単結晶膜形成用基板。
【請求項７】
前記ベース基板が、ＮｂまたはＴａを含むことを特徴とする請求項１〜６のいずれかに記載の磁性ガーネット単結晶膜形成用基板。
【請求項８】
前記バッファ層が、ＮｂおよびＴａを実質的に含まないガーネット系単結晶薄膜であることを特徴とする請求項１〜７のいずれかに記載の磁性ガーネット単結晶膜形成用基板。
【請求項９】
前記バッファ層は、
一般式Ｒ３Ｍ５Ｏ１２（ただし、Ｒは希土類金属の少なくとも１種、ＭはＧａ，Ｆｅから選ばれた１種）で表されるものであり、
あるいは、
Ｘ置換ガドリニウム・ガリウムガーネット（ただし、Ｘは、Ｃａ、Ｍｇ、Ｚｒの少なくとも１種）であることを特徴とする請求項１〜８のいずれかに記載の磁性ガーネット単結晶膜形成用基板。
【請求項１０】
前記バッファ層の厚みが１〜１００００ｎｍであり、前記ベース基板の厚みが０．１〜５ｍｍである請求項１〜９のいずれかに記載の磁性ガーネット単結晶膜形成用基板。
【請求項１１】
前記保護層が、前記バッファ層と同じ膜で構成してある請求項１〜１０のいずれかに記載の磁性ガーネット単結晶膜形成用基板。
【請求項１２】
前記保護層が、前記バッファ層とは異なる膜で構成してある請求項１〜１０のいずれかに記載の磁性ガーネット単結晶膜形成用基板。
【請求項１３】
前記保護層が、酸化シリコン膜あるいは酸化アルミニウム膜で構成してある請求項１〜１０のいずれかに記載の磁性ガーネット単結晶膜形成用基板。
【請求項１４】
請求項１〜１３のいずれかに記載の磁性ガーネット単結晶膜形成用基板を用いて、前記バッファ層の上に、液相エピタキシャル成長法によって磁性ガーネット単結晶膜を成長させる工程を有する磁性ガーネット単結晶膜の製造方法。
【請求項１５】
請求項１４に記載の磁性ガーネット単結晶膜の製造方法を用いて、前記磁性ガーネット単結晶膜を形成した後、
前記ベース基板およびバッファ層を除去し、前記磁性ガーネット単結晶膜から成る光学素子を形成する工程を有する、
光学素子の製造方法。
【請求項１６】
前記ベース基板およびバッファ層を除去すると共に、前記ベース基板の側面に形成された磁性ガーネット膜を除去し、
前記ベース基板の結晶育成面に形成された磁性ガーネット単結晶膜のみを残し、
前記磁性ガーネット単結晶膜から成る光学素子を形成する工程を有する、
請求項１５に記載の光学素子の製造方法。
【請求項１７】
請求項１５または１６に記載の光学素子の製造方法により得られた光学素子。
【発明の詳細な説明】
【技術分野】
【０００１】  本発明は、たとえばビスマス置換希土類鉄ガーネット（Ｂｉ−ＲＩＧ）単結晶などの磁性ガーネット単結晶膜を液相エピタキシャル成長させるための磁性ガーネット単結晶膜形成用基板と、この基板を用いて結晶成長を行う単結晶膜の製造方法と、この製造方法により製造される単結晶膜および光学素子に関する。
【背景技術】
【０００２】  光アイソレータ、光サーキュレータ、光磁界センサ等に用いられるファラデー回転子などの光学素子の材料としては、一般に、単結晶基板上に磁性ガーネット単結晶膜をエピタキシャル成長させたものが用いられる。基板上に成長させる磁性ガーネット単結晶膜としては、所要のファラデー効果が得られるように大きなファラデー回転係数が望まれる。また、エピタキシャル成長によって良質の単結晶膜を成膜するためには、成膜温度から室温までの温度域において、基板単結晶と、成長する単結晶膜との間の格子定数差が極力小さいことが要求される。【０００３】  磁性ガーネット単結晶膜のファラデー回転係数は、希土類成分の一部をビスマスで置換することにより著しく増加することが知られている。ビスマス置換量の増加は、同時に磁性ガーネット単結晶膜の格子定数の増加をもたらすため、成膜に用いる基板材料にも、より大きな格子定数が要求され、たとえばＣａ、Ｚｒ、Ｍｇ等を添加して格子定数を大きくしたガドリニウム・ガリウムガーネット（ＧＧＧ）が単結晶基板材料として用いられている（特許文献１、特公昭６０−４５８３号公報参照）。【０００４】  しかしながら、このＣａ、Ｚｒ、Ｍｇ等を添加したＧＧＧ単結晶基板上にビスマス置換希土類鉄ガーネット単結晶を厚膜状に（たとえば２００μｍ以上の膜厚）に成長させようとした場合、成膜中および成膜後の基板や単結晶膜に反りや割れなどを生じやすく、成膜時および加工時の製造歩留り低下の原因となっている。【０００５】  この問題を解消すべく、本発明者等は、室温から８５０℃までの温度領域で、結晶方位＜１１１＞に直交する面内の熱膨張係数がビスマス置換希土類鉄ガーネット単結晶に極めて近い値を有する特定組成のガーネット単結晶基板を提案している（特許文献２、特開平１０−１３９５９６号公報参照）。この単結晶基板を用いることにより、結晶欠陥や反り、割れなどが発生しない厚膜状のビスマス置換希土類鉄ガーネット単結晶膜を液相エピタキシャル成長により形成させることができる。【０００６】  しかしながら、この特定組成のガーネット単結晶基板は、ビスマス置換希土類鉄ガーネット（Ｂｉ−ＲＩＧ）単結晶膜を液相エピタキシャル成長させる際に析出溶媒質として用いられる酸化鉛フラックスに対して不安定であり、良質なビスマス置換希土類鉄ガーネット単結晶を得る歩留まりが悪いということが本発明者等により見出された。特に、ＮｂまたはＴａを含む基板組成でこの傾向は大きいことが判明した。【０００７】  そこで、本発明者等は、フラックスに対して不安定なガーネット系単結晶から成るベース基板の底面に、フラックスに対して安定なガーネット系単結晶薄膜から成るバッファ層を形成した基板を開発し、先に出願している（特許文献３、ＰＣＴ／ＪＰ０２／０６２２３参照）。【０００８】  しかしながら、バッファ層をベース基板の育成面である底面のみに形成した場合には、ベース基板の側面がフラックスと反応して粉末状に剥離し、磁性ガーネット単結晶膜の品質を悪化させ、そのために製造歩留まりを悪くすると言う問題点があることが判明した。【０００９】  本発明は、このような実状に鑑みてなされ、その目的は、結晶欠陥や反り、割れ、剥離などが発生しない厚膜状の磁性ガーネット単結晶膜を、高品質で歩留まり良く、液相エピタキシャル成長により安定して形成することができる磁性ガーネット単結晶膜形成用基板、光学素子およびその製造方法を提供することにある。
【発明の開示】
【００１０】  上記目的を達成するために、本発明に係る磁性ガーネット単結晶膜形成用基板は、
磁性ガーネット単結晶膜を液相エピタキシャル成長させるための磁性ガーネット単結晶膜形成用基板であって、
液相エピタキシャル成長させるために用いるフラックスに対して不安定なガーネット系単結晶から成るベース基板と、
前記ベース基板における結晶育成面に形成され、前記フラックスに対して安定なガーネット系単結晶薄膜から成るバッファ層と、
前記ベース基板における前記結晶育成面と交差する前記ベース基板の側面に少なくとも形成され、前記フラックスに対して安定な保護層と、を有することを特徴とする。
【００１１】  前記フラックスとしては、特に限定されないが、たとえば酸化鉛および／または酸化ビスマスを含有するフラックスである。なお、本発明において、「フラックスに対して不安定」とは、フラックス中の溶質成分が、対象物（ベース基板またはバッファ層）を核として結晶化を開始する、いわゆる過飽和状態において、対象物を構成する材質の少なくとも一部がフラックスに対して溶出すること、および／またはフラックス成分の少なくとも一部が対象物に拡散することで、単結晶膜の液相エピタキシャル成長を阻害することを意味する。また、「フラックスに対して安定」とは、「フラックスに対して不安定」の逆の現象を意味する。
【００１２】  本発明によれば、液相エピタキシャル成長により形成する対象となる磁性ガーネット単結晶、たとえばビスマス置換希土類鉄ガーネット単結晶、に極めて近い熱膨張係数を有する特定組成のガーネット単結晶基板を選択し、その基板がフラックスに対して不安定であるとしても、安定して液相エピタキシャル成長を行うことができる。なぜなら、ベース基板の結晶育成面上には、フラックスに対して安定なバッファ層が形成してあるからである。
【００１３】  特に本発明では、バッファ層の他に保護層が、ベース基板における結晶育成面と交差するベース基板の側面にも形成してあるので、ベース基板の側面がフラックスと反応せず、磁性ガーネット単結晶膜の品質が向上し、製造歩留まりも向上する。
【００１４】  そのため、本発明では、ファラデー回転子などの光学素子に用いられるビスマス置換希土類鉄ガーネット単結晶膜を、結晶欠陥や反り、割れ、剥離などの発生を抑制して、高品質で高製造歩留まりで液相エピタキシャル成長させることができる。すなわち、本発明によれば、比較的に厚膜（たとえば２００μｍ以上）で、大面積（たとえば直径３インチ以上）の磁性ガーネット単結晶膜を、液相エピタキシャル成長により得ることができる。
【００１５】  好ましくは、前記保護層が、前記バッファ層と同じ膜で構成してある。前記保護層をバッファ層と同じ膜で構成することで、バッファ層の成膜と同時に、保護層の形成が可能になり、その製造工程が容易になる。
なお、本発明では、保護層の上には、積極的に、磁性ガーネット単結晶膜を形成する必要がないので、保護層は、フラックスに対して安定な膜であれば何でも良く、ガーネット系単結晶薄膜である必要はない。したがって、保護層としては、酸化シリコン膜あるいは酸化アルミニウム膜などで構成しても良い。保護層は、バッファ層の成膜とは別に、化学溶液法、スパッタ法、ＭＯＣＶＤ法、パルスレーザ蒸着法などの薄膜形成法により成膜することができる。
好ましくは、前記ベース基板が、前記磁性ガーネット単結晶膜の熱膨張係数とほぼ等しい熱膨張係数を有している。たとえば、０°Ｃ〜１０００°Ｃの温度範囲において、前記ベース基板の熱膨張係数が、前記磁性ガーネット単結晶膜の熱膨張係数に対して、±２×１０−６／°Ｃ以下の範囲にある。
【００１６】  ベース基板の熱膨張係数を磁性ガーネット単結晶膜の熱膨張係数と略等しくすることで、エピタキシャル成長後の膜が基板に対して剥離することやクラックや欠けなど（以下、「クラックなど」とも称する）の品質低下を有効に防止することができる。なぜなら、磁性ガーネット単結晶膜をエピタキシャル成長により形成する際には、温度が１０００°Ｃ近くまで上昇し、その後に室温に戻されるため、熱膨張係数が相違すると、エピタキシャル成長膜にクラックなどが発生しやすくなるからである。
【００１７】  なお、バッファ層の熱膨張係数は、必ずしも、磁性ガーネット単結晶膜の熱膨張係数と略等しくする必要はない。なぜなら、バッファ層の膜厚は、ベース基板の厚みに対して極端に薄く、エピタキシャル成長膜に対する熱膨張差による影響が小さいからである。
【００１８】  好ましくは、前記ベース基板が、前記磁性ガーネット単結晶膜の格子定数とほぼ等しい格子定数を有している。たとえば前記ベース基板の格子定数が、前記磁性ガーネット単結晶膜の格子定数に対して、±０．０２Å以下の範囲にある。
【００１９】  ベース基板の格子定数を、磁性ガーネット単結晶膜の格子定数とほぼ等しくすることで、バッファ層の上に、磁性ガーネット単結晶膜を、液相エピタキシャル成長させやすくなる。
【００２０】  好ましくは、前記ベース基板が、ＮｂまたはＴａを含む。前記ベース基板に、ＮｂまたはＴａを含ませることで、ベース基板の熱膨張係数および／または格子定数を、前記磁性ガーネット単結晶膜の格子定数とほぼ等しくさせることが容易になる。ただし、前記ベース基板にＮｂまたはＴａを含ませると、フラックスに対する安定性が劣化する傾向にある。
【００２１】  好ましくは、前記バッファ層が、ＮｂおよびＴａを実質的に含まないガーネット系単結晶薄膜である。ＮｂおよびＴａを実質的に含まないガーネット系単結晶薄膜は、フラックスに対して比較的に安定だからである。
【００２２】  好ましくは、前記バッファ層は、
一般式Ｒ３Ｍ５Ｏ１２（ただし、Ｒは希土類金属の少なくとも１種、ＭはＧａ，Ｆｅから選ばれた１種）で表されるものであり、
あるいは、
Ｘ置換ガドリニウム・ガリウムガーネット（ただし、Ｘは、Ｃａ、Ｍｇ、Ｚｒの少なくとも１種）である。
【００２３】  このような材質から成るバッファ層は、フラックスに対して比較的に安定であり、しかも、磁性ガーネット単結晶膜の格子定数に近い格子定数を持つので好ましい。
【００２４】  好ましくは、前記バッファ層の厚みが１〜１００００ｎｍ、さらに好ましくは５〜５０ｎｍであり、前記ベース基板の厚みが０．１〜５ｍｍ、さらに好ましくは０．２〜２．０ｍｍである。バッファ層の厚みが薄すぎると、本発明の効果が小さく、厚すぎると、コスト高になると共に、熱膨張係数の違いなどからエピタキシャル成長膜に対してクラックなどの悪影響を与える傾向にある。また、ベース基板の厚みが薄すぎると、機械的強度が不足して取扱い作業性が悪くなる傾向にあり、厚すぎると、クラックなどの発生が増加する傾向にある。
【００２５】  本発明に係る磁性ガーネット単結晶膜の製造方法は、
本発明の磁性ガーネット単結晶膜形成用基板を用いて、前記バッファ層の上に、液相エピタキシャル成長法によって磁性ガーネット単結晶膜を成長させる工程を有する。
【００２６】  本発明に係る光学素子の製造方法は、
本発明の磁性ガーネット単結晶膜の製造方法を用いて、前記磁性ガーネット単結晶膜を形成した後、
前記ベース基板およびバッファ層を除去し、前記磁性ガーネット単結晶膜から成る光学素子を形成する工程を有する。
【００２７】  好ましくは、前記ベース基板およびバッファ層を除去すると共に、前記ベース基板の側面に形成された磁性ガーネット膜を除去し、
前記ベース基板の結晶育成面に形成された磁性ガーネット単結晶膜のみを残し、
前記磁性ガーネット単結晶膜から成る光学素子を形成する。
【００２８】  本発明では、ベース基板の側面にも磁性ガーネット膜が形成されることになる。本発明において、ベース基板の側面に形成される磁性ガーネット膜は、ベース基板の結晶育成面に形成された磁性ガーネット単結晶膜に比較して、品質が劣るので、この部分を除去して光学素子として使用することが好ましい。
【００２９】  本発明に係る光学素子は、本発明の光学素子の製造方法により得られる。
【図面の簡単な説明】
【００３０】  以下、本発明を、図面に示す実施形態に基づき説明する。
図１は本発明の一実施形態に係る磁性ガーネット単結晶膜形成用基板と、これを用いて成長したビスマス置換希土類鉄ガーネット単結晶膜を示す断面図、
図２は結晶成長を行うための装置の概略図、
図３Ａは本発明の一実施例に係る磁性ガーネット単結晶膜形成用基板を用いて結晶成長させた場合の表面光学顕微鏡写真、
図３Ｂは本発明の比較例に係る磁性ガーネット単結晶膜形成用基板を用いて結晶成長させた場合の表面光学顕微鏡写真、
図４Ａは本発明の一実施例に係る磁性ガーネット単結晶膜形成用基板の表面ＳＥＭ像、
図４Ｂは図４Ａに示す基板の断面ＳＥＭ像、
図５は本発明の一実施例に係る磁性ガーネット単結晶膜形成用基板の表面にビスマス置換希土類鉄ガーネット単結晶膜を成膜した状態の断面ＳＥＭ像、
図６Ａは本発明の比較例１に係る磁性ガーネット単結晶膜形成用基板の表面にビスマス置換希土類鉄ガーネット単結晶膜を成膜した状態の表面ＳＥＭ像、
図６Ｂは本発明の比較例２に係る磁性ガーネット単結晶膜形成用基板の表面にビスマス置換希土類鉄ガーネット単結晶膜を成膜した状態の表面ＳＥＭ像である。
発明を実施するための最良の態様【００３１】  図１に示すように、本実施形態における磁性ガーネット単結晶膜形成用基板２は、ベース基板１０と、このベース基板１０の底面（結晶育成面）１０ａおよび側面１０ｂの全周に連続して形成されたバッファ層１１とを有する。ベース基板１０は、ビスマス置換希土類鉄ガーネット単結晶からなる磁性ガーネット単結晶膜１２に極めて近い値の格子定数および熱膨張係数を有するが、酸化鉛フラックスに対して不安定である。バッファ層１１は、酸化鉛フラックスに対して安定なガーネット系単結晶薄膜で構成してある。本実施形態では、バッファ層１１は、ベース基板１０の底面１０ａに形成される底面バッファ層１１ａと、ベース基板１０の側面１０ｂに形成される側面バッファ層（保護層）１１ｂとから構成される。【００３２】  この基板２におけるバッファ層１１上に、ビスマス置換希土類鉄ガーネット単結晶膜１２が液相エピタキシャル成長される。ベース基板１０は、バッファ層１１を介して磁性ガーネット単結晶膜１２を成長させるために、単結晶膜１２との格子整合性が良く、かつ線熱膨張係数が単結晶膜１２のそれに近い特性を有している。【００３３】  ベース基板１０は、たとえば一般式Ｍ１ｘＭ２ｙＭ３ｚＯ１２で示される非磁性ガーネット系単結晶で構成してある。この一般式において、Ｍ１は、たとえばＣａ、Ｓｒ、ＣｄおよびＭｎの中から選ばれる金属である。Ｍ１は、価数２＋で安定に存在し、配位数８を取ることができ、この状態でのイオン半径が０．０９６〜０．１２６ｎｍの範囲にあるものが好ましい。Ｍ２は、たとえばＮｂ、ＴａおよびＳｂの中から選ばれる金属である。Ｍ２は、価数５＋で安定に存在し、配位数６を取ることができ、この状態でのイオン半径が０．０６０〜０．０６４ｎｍの範囲にあるものが好ましい。Ｍ３は、たとえばＧａ、Ａｌ、Ｆｅ、Ｇｅ、ＳｉおよびＶの中から選ばれる金属である。Ｍ３は、価数３＋、４＋または５＋で安定に存在し、配位数４を取ることができ、この状態でのイオン半径が０．０２６〜０．０４９ｎｍの範囲にあるものが好ましい。なお、これらのイオン半径は、シャノン（Ｒ．Ｄ．Ｓｈａｎｎｏｎ）により定められた有効イオン半径の値である。これらのＭ１、Ｍ２およびＭ３は、それぞれ単独の金属であってもよいし、また２種以上の金属の組み合せであってもよい。【００３４】  さらに、Ｍ１の金属は、価数および格子定数を調整するために、必要に応じ、５０アトミック％未満の範囲内でその一部を、その組成においてＣａまたはＳｒと置換可能な金属Ｍ４で置換しても良い。Ｍ４としては、たとえばＣｄ、Ｍｎ、Ｋ、Ｎａ、Ｌｉ、Ｐｂ、Ｂａ、Ｍｇ、Ｆｅ、Ｃｏ、希土類金属およびＢｉの中から選ばれた少なくとも１種、好ましくは配位数８を取り得るものであることが好ましい。【００３５】  また、Ｍ２は、Ｍ１の場合と同じように、５０アトミック％未満の範囲で、その一部を、その組成において、Ｎｂ、ＴａまたはＳｂと置換可能な金属Ｍ５で置換しても良い。Ｍ５としては、たとえばＺｎ、Ｍｇ、Ｍｎ、Ｎｉ、Ｃｕ、Ｃｒ、Ｃｏ、Ｇａ、Ｆｅ、Ａｌ、Ｖ、Ｓｃ、Ｉｎ、Ｔｉ、Ｚｒ、ＳｉおよびＳｎの中から選ばれた少なくとも１種、好ましくは配位数６を取りうるもの��例示される。【００３６】  このような組成の単結晶基板は、熱膨張係数が、成長されるビスマス置換希土類鉄ガーネット単結晶の熱膨張係数に近似し、また、この単結晶との格子整合性が良好である。特に、前記の一般式において、ｘが２．９８〜３．０２、ｙが１．６７〜１．７２およびｚが３．１５〜３．２１の範囲の数であるものが好適である。【００３７】  このような組成のベース基板１０の熱膨張係数は、室温〜８５０℃において、１．０２×１０−５／℃〜１．０７×１０−５／℃程度であり、ビスマス置換希土類鉄ガーネット単結晶膜の同じ温度範囲の線熱膨張係数１．０９×１０−５／℃〜１．１６×１０−５／℃に非常に近似している。【００３８】  また、このベース基板１０の厚さについては特に制限はないが、膜厚が２００μｍ以上の厚膜のビスマス置換希土類鉄ガーネット単結晶膜を成膜する場合には、成膜時における基板および単結晶膜の割れや反りなどの発生が抑制され、品質の良好な単結晶膜が得られる点で、厚さ１．５ｍｍ以下にするのが良い。ベース基板の厚さが１．５ｍｍを超えると、厚さの増加に伴い、基板と単結晶膜の界面近傍でクラックの発生が増加する傾向がみられる。また、単結晶基板１０の厚さがあまり薄すぎると機械的強度が小さくなり取扱い性が悪くなるので、厚さ０．１ｍｍ以上のものが好ましい。【００３９】  単結晶基板１０上に形成されるバッファ層１１は、ガーネット系単結晶薄膜で構成してある。このガーネット系単結晶薄膜としては、
一般式Ｒ３Ｍ５Ｏ１２（ただし、Ｒは希土類金属の少なくとも１種、ＭはＧａ，Ｆｅから選ばれた１種）で表されるものであり、
あるいは、
Ｘ置換ガドリニウム・ガリウムガーネット（ただし、Ｘは、Ｃａ、Ｍｇ、Ｚｒの少なくとも１種）などが例示される。【００４０】  これらの中でも、ネオジウム・ガリウムガーネット、サマリウム・ガリウムガーネット、ガドリニウム・ガリウムガーネット、およびＸ置換ガドリニウム・ガリウムガーネット（ただし、Ｘは、Ｃａ、Ｍｇ、Ｚｒの少なくとも１種）から選ばれた１種を用いることが好ましいが、酸化鉛フラックスに対して安定なガーネット系材料であれば、これに限定されることはない。【００４１】  本発明の磁性ガーネット単結晶膜形成用基板におけるベース基板１０の製造方法については特に制限はなく、従来のＧＧＧ単結晶基板などの製造において慣用されている方法を採用することができる。【００４２】  たとえば、まず、前述の一般式におけるＭ１で示される金属、Ｍ２で示される金属、およびＭ３で示される金属の中から、それぞれ１種または２種以上選ばれた金属と、場合により用いられるＭ４で示される金属およびＭ５で示される金属の中から、それぞれ１種または２種以上選ばれた金属とを、それぞれ所定の割合で含有する均質な溶融混合物を調製する。次いで、この溶融混合物中に、たとえば長軸方向が＜１１１＞であるＧＧＧ種子結晶などを液面に対して垂直に浸漬し、ゆっくり回転させながら引き上げることにより、多結晶体を形成させる。【００４３】  この多結晶体にはクラックが多数存在するので、その中からクラックのない単結晶部分を選択し、結晶方位を確認したのち、種子結晶として、再度、上記溶融混合物中に、結晶方位＜１１１＞が液面に対して垂直になるように浸漬し、ゆっくり回転させながら引き上げることにより、クラックの存在しない単結晶を形成させる。次に、この単結晶を成長方向と垂直に所定の厚さに切断し、両面を鏡面研磨したのち、たとえば熱リン酸などでエッチング処理し、ベース基板１０が得られる。【００４４】  このようにして得られたベース基板１０上に、スパッタリング法、ＣＶＤ法、パルスレーザ蒸着法、溶液法、またはその他の薄膜成膜技術により、前述した組成のガーネット系単結晶薄膜から成るバッファ層１１を成膜する。【００４５】  本実施形態では、バッファ層１１は、ベース基板１０の底面１０ａのみでなく、ベース基板１０の側面１０ｂにも、保護層として形成してある。そのため、本実施形態では、ベース基板１０の底面１０ａのみならず、側面１０ｂも研磨し、側面１０ｂにもバッファ層１１が形成される条件で成膜を行う。たとえばスパッタリング法を採用する場合には、成膜圧力を０．１〜１０Ｐａ、好ましくは１〜３Ｐａにすることで、ベース基板１０の底面１０ａのみならず、側面１０ｂにもバッファ層（保護層）１１ｂが形成される。【００４６】  あるいはＭＯＣＶＤ法を採用すれば、一般的な成膜条件で、ベース基板１０の底面１０ａのみならず、側面１０ｂにもバッファ層１１が形成される。また、ゾルゲル法などの化学溶液法を採用する場合には、ベース基板１０の全面を、バッファ層１１の形成のための溶液に浸漬させれば良い。または、筆やスプレーなどを用いて、バッファ層１１の形成のための溶液を塗布しても良い。【００４７】  本発明では、ベース基板１０の底面１０ａに形成され��底面バッファ層１１ａの材質と、ベース基板１０の側面１０ｂに形成される側面バッファ層１１ｂの材質とは、異なっていても良いが、同じでも良い。ただし、これらのバッファ層１１ａおよび１１ｂは、同時に形成することが好ましい。その方が、バッファ層１１の形成工程を削減することができる。【００４８】  なお、側面バッファ層（側面保護層）１１ｂは、底面バッファ層１１ａに比較して、その膜質が悪くても良い。側面バッファ層１１ｂの表面に形成されることになるガーネット膜１２ｂは、後工程により除去されても良い部分だからである。また、底面バッファ層１１ａの厚みと、側面バッファ層１１ｂの厚みとは、同じでも異なっていても良い。ただし、これらのバッファ層１１ａおよび１１ｂの厚みは、好ましくは１〜１００００ｎｍ、さらに好ましくは５〜５０ｎｍの範囲にある。これらのバッファ層１１ａおよび１１ｂの厚みが薄すぎると、本発明の効果が小さく、厚すぎると、コスト高になると共に、熱膨張係数の違いなどからエピタキシャル成長膜に対してクラックなどの悪影響を与える傾向にある。【００４９】  このように構成してある磁性ガーネット単結晶膜形成用基板２を用い、液相エピタキシャル成長法によって、ビスマス置換希土類鉄ガーネット単結晶膜から成る磁性ガーネット単結晶膜１２が形成される。本実施形態では、磁性ガーネット単結晶膜形成用基板２の底面のみでなく、側面にも、磁性ガーネット単結晶膜１２が形成される。ただし、基板２の側面に形成される側面ガーネット膜１２ｂは、底面に形成される底面単結晶膜１２ａよりも一般的に膜質が悪く、後で除去される。【００５０】  この磁性ガーネット単結晶膜１２を構成するビスマス置換希土類鉄ガーネット単結晶膜の組成は、たとえば、一般式ＢｉｍＲ３−ｍＦｅ５−ｎＭｎＯ１２（式中のＲは、希土類金属の少なくとも１種、ＭはＧａ、Ａｌ、Ｉｎ、Ｓｃ、Ｓｉ、Ｔｉ、ＧｅおよびＭｇの中から選ばれた少なくとも１種の金属であり、ｍおよびｎは、０＜ｍ＜３．０、０≦ｎ≦１．５の範囲である）で表わされる。【００５１】  この一般式において、Ｒで示される希土類金属としては、たとえばＹ、Ｌａ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕなどが挙げられ、これらは１種含まれていてもよいし、２種以上含まれていてもよい。【００５２】  この単結晶においては、Ｒで示される希土類金属の一部はビスマスで置換されており、このビスマスによる置換の割合はｍで表わされ、このｍの値は、０＜ｍ＜３．０の範囲であるが、特に０．５〜１．５の範囲にある場合、単結晶の熱膨張係数と単結晶基板の線熱膨張係数とが極めて近似したものになるので、有利である。また、ＭはＦｅと置換可能な非磁性金属元素で、Ｇａ、Ａｌ、Ｉｎ、Ｓｃ、Ｓｉ、Ｔｉ、Ｇｅ、Ｍｇであり、これらは１種含まれていてもよく、２種以上含まれていてもよい。この非磁性金属元素のＦｅとの置換の割合ｎは０〜１．５の範囲で選ばれる。【００５３】  液相エピタキシャル成長法により、ビスマス置換希土類鉄ガーネット単結晶膜を形成させるには、たとえば、まず、（１）酸化ビスマスと、（２）少なくとも１種の希土類金属酸化物と、（３）酸化鉄と、（４）場合により用いられる��ａ、Ａｌ、Ｉｎ、Ｓｃ、Ｓｉ、Ｔｉ、ＧｅおよびＭｇの中から選ばれた少なくとも１種の金属の酸化物とを、それぞれ所定の割合で含有する均質な溶融混合物を調製する。析出用溶質としては、通常、主要構成成分として酸化鉛が用いられるが、酸化ビスマスなどのその他の析出用媒質であっても良い。また、所望に応じ、結晶成長向上剤として、酸化ホウ素などを含有させてもよい。【００５４】  次に、この溶融混合物（図２に示す坩堝２０内の溶質フラックス２２）中に、本発明の基板２を浸漬することにより、基板２におけるバッファ層１１の表面に、溶融混合物から単結晶をエピタキシャル成長させて、磁性ガーネット単結晶膜１２を成膜する。この際の溶融混合物の温度は、原料混合物の組成などにより異なるが、通常は６００〜１０００℃の範囲で選ばれる。また、基板２は、溶融混合物中に静置してエピタキシャル成長させてもよいし、図２に示す回転軸２４により適当に回転させながらエピタキシャル成長させてもよい。基板２を回転させる場合、その回転数は１０〜２００ｒｐｍ程度が有利である。また、成膜速度は、通常０．０８〜０．８μｍ／分程度である。浸漬時間は、成膜速度および所望の膜厚などにより異なり、一概に定めることはできないが、通常は、１０〜１００時間程度である。【００５５】  エピタキシャル成長終了後、基板２を溶融混合物から引き上げ、付着している溶融混合物を十分に振り切ったのち、室温まで冷却する。次いで、希硝酸などの鉱酸水溶液中に浸漬して、形成した単結晶膜表面に付着している溶融混合物の固化物を取り除いたのち、水洗、乾燥する。このようにして、基板２上に形成されるビスマス置換希土類鉄ガーネット単結晶から成る磁性ガーネット単結晶膜１２の厚さは、通常１００〜１０００μｍの範囲である。また、その熱膨張係数は、室温〜８５０℃において、１．０×１０−５／℃〜１．２×１０−５／℃程度である。【００５６】  このようにして、基板２上に形成されたビスマス置換希土類鉄ガーネット単結晶膜の結晶構造および組成は、それぞれＸ線回折および蛍光Ｘ線による組成分析などにより同定することができる。また、この単結晶膜１２の性能は、単結晶膜１２から基板２（ベース基板１０＋バッファ層１１）を研磨加工などで除去し、その後、単結晶膜１２の両面を研磨加工処理したのち、その両面に無反射膜を設け、ファラデー回転係数、透過損失および温度特性などを求めることにより、評価することができる。【００５７】  本実施形態において、単結晶膜１２を光学素子として用いる場合には、基板２の側面に形成されたガーネット膜１２ｂは研磨加工などにより除去し、基板２の底面に形成された単結晶膜１２ａのみで光学素子を形成することが好ましい。【００５８】  なお、本発明は、上述した実施形態に限定されず、本発明の範囲内で種々に改変することができる。たとえば、図１に示す実施形態では、ベース基板１０の底面１０ａおよび側面１０ｂにのみバッファ層１１を形成したが、本発明では、ベース基板１０の上面１０ｃを含めて、ベース基板１０の全周面にバッファ層１１を形成しても良い。
また、本発明では、ベース基板１０の側面１０ｂに形成する保護層（側面バッファ層１１ｂ）は、底面バッファ層１１ａとは必ずしも同じである必要はなく、フラックスに対して安定な膜であれば何でも良く、ガーネット系単結晶薄膜である必要はない。したがって、保護層（側面バッファ層１１ｂ）としては、酸化シリコン膜あるいは酸化アルミニウム膜などで構成しても良い。これらの保護層は、バッファ層１１ａの成膜とは別に、化学溶液法、スパッタ法、ＭＯＣＶＤ法、パルスレーザ蒸着法などの薄膜形成法により成膜することができる。
【実施例】
【００５９】  以下、本発明を、さらに詳細な実施例に基づき説明するが、本発明は、これら実施例に限定されない。【００６０】
【実施例１】  溶融液の組成がＣａ３Ｎｂ１．７Ｇａ３．２Ｏ１２となるように、ＣａＣＯ３、Ｎｂ２Ｏ５およびＧａ２Ｏ３を秤量して、大気中１３５０°Ｃで焼成し、ガーネット単相を確認した後、イリジウムルツボ中に仕込み、窒素ガス９８容量％と酸素ガス２容量％との混合ガス雰囲気中で、高周波誘導により約１４５０℃に加熱して溶融させた。その後、この溶融液に長軸方向が＜１１１＞である５ｍｍ角柱状の上記組成の種子結晶を液面に対し垂直に浸漬し、これを２０ｒｐｍの回転下に３ｍｍ／時の速度で引き上げたところ、全体にクラックの全く存在しない透明な単結晶が得られた。【００６１】  次に、この結晶の上部と下部から各約１ｇの試料を切出し、蛍光Ｘ線分析装置で各成分金属元素について定量分析を行ったところ、結晶上部および結晶下部共に、Ｃａ３Ｎｂ１．７Ｇａ３．２Ｏ１２（ＣＮＧＧ）の組成を有することが確認された。【００６２】  得られた単結晶を、成長方向と垂直に所定の厚さに切断し、両面を鏡面研磨したのち、熱リン酸でエッチング処理して、ＣＮＧＧ単結晶基板（ベース基板１０）を作製した。この単結晶基板の室温〜８５０℃における熱膨張係数（α）は１．０７×１０−５／℃であった。このＣＮＧＧ単結晶基板の厚みは、０．６ｍｍであった。【００６３】  このＣＮＧＧ単結晶基板の底面および側面に、スパッタリング法で、Ｎｄ３Ｇａ５Ｏ１２（ＮＧＧ）薄膜（バッファ層１１）を形成した。具体的には、ＮＧＧ焼結体をターゲットとして用い、下記の成膜条件でスパッタリング成膜を行い、その後にアニール処理を行った。【００６４】  （スパッタリング成膜条件）
基板温度：６００°Ｃ、
入力：３００Ｗ、
雰囲気：Ａｒ＋Ｏ２（１０容積％）、１．５Ｐａ、
成膜時間：３０分、
底面バッファ層１１ａの膜厚：２５０ｎｍ、
側面バッファ層（側面保護層）１１ｂの膜厚：２０ｎｍ。【００６５】  （アニール処理）
雰囲気：Ｏ２、１ａｔｍ、
温度：８００°Ｃ
時間：３０分。【００６６】  ＮＧＧ膜表面のＳＥＭ像を図４Ａに示す。また、その断面ＳＥＭ像を図４Ｂに示す。平滑なＮＧＧ膜が得られることが確認できた。また、ＮＧＧ膜の蛍光Ｘ線による組成分析を行ったところ、ほぼ化学量論組成のＮｄ３Ｇａ５Ｏ１２（ＮＧＧ）薄膜が得られていることが確認できた。【００６７】  このようにして得られた側面および底面ＮＧＧ膜付きＣＮＧＧ基板（基板２）を用いて、液相エピタキシャル成長法により、ビスマス置換希土類鉄ガーネット単結晶膜を形成した。具体的には、白金製ルツボに、Ｈｏ２Ｏ３を５．７４７ｇ、Ｇｄ２Ｏ３を６．７２４ｇ、Ｂ２Ｏ３を４３．２１ｇ、Ｆｅ２Ｏ３を１２６．８４ｇ、ＰｂＯを９８９．６ｇ、Ｂｉ２Ｏ３を８２６．４ｇ入れ、約１０００℃で溶融し、かきまぜて均質化したのち、１２０℃／ｈｒの速度で降温して、８３２℃の過飽和状態を保持した。次いで、この溶融液中に、上述の方法で得られたバッファ層が側面にも形成された基板２を浸漬し、１００ｒｐｍで基板を回転させながら、単結晶膜を４０時間液相エピタキシャル成長させ、基板２の底面に膜厚約４５０μｍのビスマス置換希土類鉄ガーネット単結晶膜１２ａを形成させた。なお、基板２の側面にもガーネット膜１２ｂが成長することが確認された。【００６８】  この基板２の底面に形成された単結晶膜１２ａの組成を、蛍光Ｘ線法により分析したところ、Ｂｉ１．１Ｇｄ１．１Ｈｏ０．８Ｆｅ５．０Ｏ１２（Ｂｉ−ＲＩＧ）であることが確認できた。この単結晶膜１２ａの断面ＳＥＭ画像を図５に示す。また、この単結晶膜１２ａの表面を光学顕微鏡写真で撮影した結果を図３Ａに示す。【００６９】  これらの結果から、表面が平滑で緻密な良質の、ほぼ化学量論組成のＢｉ−ＲＩＧ単結晶膜を、クラックや剥離などを発生させることなくエピタキシャル成長させることができることが確認できた。また、図３Ａに示す写真から、表面欠陥（エッチピット／図３に示す黒点）密度を、面積比で調べたところ、０．０４％であり、欠陥が少ないことが確認できた。【００７０】  また、この単結晶膜の格子定数と、ベース基板であるＣＮＧＧ基板との格子定数の差異を測定したところ、０．００９Åであり、±０．０２Å以内であることが確認できた。なお、この単結晶膜の格子定数と、バッファ層であるＮＧＧ薄膜との格子定数の差異を測定したところ、０．００７Åであった。格子定数の測定は、Ｘ線回折法により行った。【００７１】  また、この単結晶膜１２ａから、基板２（ベース基板１０とバッファ層１１）および側面のガーネット膜１２ｂを研磨加工により除去し、単結晶膜１２ａの両面を研磨加工し、その両面にＳｉＯ２またはＴａ２Ｏ５から成る無反射膜を付けて、波長１．５５μｍのファラデー回転角、ファラデー回転角４５ｄｅｇでの透過損失および温度特性を評価したところ、ファラデー回転係数は０．１２５ｄｅｇ／μｍ、透過損失は０．０５ｄＢ、温度特性は−０．０６５ｄｅｇ／℃であった。いずれも、光アイソレータの光学特性として満足できるレベルであった。【００７２】  なお、ファラデー回転角は波長１．５５μｍの偏光したレーザー光を単結晶膜に入射させ、出射した光の偏光面の角度を測定し求めた。透過損失は単結晶膜を透過した波長１．５５μｍのレーザー光強度と単結晶膜のない状態の光強度の差より求めた。温度特性は試料の温度を−４０℃から８５℃まで変化させて回転角を測定し、その測定値より算出した。【００７３】  さらに、この単結晶膜の室温〜８５０℃における熱膨張係数（α）は、１．１０×１０−５／℃であった。ベース基板と単結晶膜との熱膨張係数の差異は、０．０３×１０−５／℃であった。また、得られた単結晶膜にはクラックの発生は認められなかった。【００７４】比較例１
バッファ層１１としてのＮＧＧ薄膜をベース基板１０に対してスパッタリングにより成膜する際に、ＮＧＧ薄膜がベース基板１０の側面に形成されずに、その底面のみに形成される通常のスパッタリング条件で行った以外は、実施例１と同様にしてＮＧＧ薄膜付きＣＮＧＧ単結晶基板を作製した。このＮＧＧ薄膜付きＣＮＧＧ単結晶基板を用いて、実施例１と同様にして、液相エピタキシャル成長法により、ビスマス置換希土類鉄ガーネット単結晶膜を形成した。【００７５】  その単結晶膜の表面を光学顕微鏡で撮影した結果を図３Ｂに示す。図３Ｂに示す結果から、表面欠陥（エッチピット／図３に示す黒点）密度を、面積比で調べたところ、０．９２％であった。図３Ａに示す結果より、欠陥が多いことが確認できた。【００７６】比較例２
実施例１と同様な手法で、ＣＮＧＧ単結晶基板を作製し、その上に酸化鉛に対して安定な単結晶薄膜から成るバッファ層を全く形成することなく、実施例１と同様な液相エピタキシャル成長法により、ビスマス置換希土類鉄ガーネット単結晶膜を形成した。【００７７】  図６Ｂは、実験後の基板の表面ＳＥＭ画像であり、表面がかなりエッチングされていることが確認された。また、蛍光Ｘ線分析により、ビスマス置換希土類鉄ガーネット単結晶膜が形成されていないことが分かった。なお、図６Ａは、比較例２と比較するための比較例１における単結晶膜の表面のＳＥＭ画像である。【００７８】
【実施例２】  前記実施例１と同様な手法で、ＣＮＧＧ単結晶基板を作製した。
このＣＮＧＧ単結晶基板（ベース基板１０）の底面および側面に、パルスレーザ蒸着法で、Ｇｄ２．６５Ｃａ０．３５Ｇａ４．０５Ｍｇ０．３Ｚｒ０．６５Ｏ１２（ＧＣＧＭＺＧ）薄膜（バッファ層１１）を形成した。具体的には、ＧＣＧＭＺＧ単結晶ターゲットにＫｒＦエキシマレーザを照射レーザ密度２．０Ｊ／ｃｍ２で照射し、基板温度８００℃に保持されたＣＮＧＧ基板の底面および側面に、酸素分圧１Ｐａ、照射時間５分の条件で、基板の底面での膜厚が約１０ｎｍのＧＣＧＭＺＧ薄膜を形成した。このＧＣＧＭＺＧ薄膜の蛍光Ｘ線分析を行ったところ、ターゲットと同組成のＧＣＧＭＺＧであることが確認された。このＧＣＧＭＺＧ薄膜の基板の側面での膜厚は、５ｎｍであった。【００７９】  このようにして得られたＧＣＧＭＺＧ薄膜付きＣＮＧＧ単結晶基板を用い、実施例１と同様な液相エピタキシャル成長法により、ビスマス置換希土類鉄ガーネット単結晶膜を形成した。得られた単結晶膜にはクラックの発生は認められなかった。【００８０】
【実施例３】  前記実施例１と同様な手法で、ＮＧＧ薄膜付きＣＮＧＧ単結晶基板を作製した。このＮＧＧ薄膜付きＣＮＧＧ単結晶基板を用いて、液相エピタキシャル成長法により、ビスマス置換希土類鉄ガーネット単結晶膜を形成した。【００８１】  具体的には、白金製ルツボに、Ｔｂ４Ｏ７を１２．４３１ｇ、Ｙｂ２Ｏ３を１．４６４ｇ、Ｂ２Ｏ３を４３．２１ｇ、Ｆｅ２Ｏ３を１２１．５６ｇ、ＰｂＯを９８９．６ｇ、Ｂｉ２Ｏ３を８２６．４ｇ入れ、約１０００℃で溶解し、かきまぜて均質化したのち、１２０℃／ｈｒの速度で降温して、８４０℃の過飽和状態を保持した。次いで、この溶液中に、基板厚０．６ｍｍのＣＮＧＧ基板の底面および側面に２５０ｎｍのＮＧＧ薄膜を形成してなる単結晶基板材料を浸漬し、１００ｒｐｍで基板を回転させながら、単結晶膜を４３時間液相エピタキシャル成長させ、基板の底面に膜厚５６０μｍのビスマス置換希土類鉄ガーネット単結晶膜を形成させた。なお、基板の側面にもビスマス置換希土類鉄ガーネット単結晶膜が形成された。【００８２】  得られた単結晶膜および単結晶基板の両方とも、クラックの発生は認められなかった。この単結晶膜の組成を蛍光Ｘ線法により分析したところ、Ｂｉ１．０Ｔｂ１．９Ｙｂ０．１Ｆｅ５．０Ｏ１２であることが確認できた。【００８３】  また、この単結晶膜の格子定数と、ベース基板であるＣＮＧＧ基板との格子定数の差異を測定したところ、０．００５Åであり、±０．０２Å以内であることが確認できた。なお、この単結晶膜の格子定数と、バッファ層であるＮＧＧ薄膜との格子定数の差異を測定したところ、０．００４Åであった。【００８４】  また、この単結晶膜について、実施例１と同様にして、波長１．５５μｍのファラデー回転角、ファラデー回転角４５度での透過損失および温度特性を評価したところ、ファラデー回転係数は０．０９０ｄｅｇ／μｍ、透過損失は０．１５ｄＢ、温度特性は−０．０４５ｄｅｇ／℃であった。さらに、この単結晶膜の熱膨張係数は１．０９×１０−５／℃であった。ベース基板と単結晶膜との熱膨張係数の差異は、０．０２×１０−５／℃であった。また、得られた単結晶膜にはクラックの発生は認められなかった。【００８５】
【実施例４】  前記実施例１と同様な手法で、ＮＧＧ薄膜付きＣＮＧＧ単結晶基板を作製した。このＮＧＧ薄膜付きＣＮＧＧ単結晶基板を用いて、液相エピタキシャル成長法により、ビスマス置換希土類鉄ガーネット単結晶膜を形成した。【００８６】  具体的には、白金製ルツボに、Ｇｄ２Ｏ３を７．６５３ｇ、Ｙｂ２Ｏ３を６．７７８ｇ、Ｂ２Ｏ３を４３．２１ｇ、Ｆｅ２Ｏ３を１１３．２ｇ、Ｇａ２Ｏ３を１９．０２ｇ、Ａｌ２Ｏ３を３．３５ｇ、ＰｂＯを８６９．７ｇ、Ｂｉ２Ｏ３を９４６．３ｇ入れ、約１０００℃で溶解し、かきまぜて均質化したのち、１２０℃／ｈｒの速度で降温して、８２９℃の過飽和状態を保持した。次いで、この溶液中に、基板厚０．６ｍｍのＣＮＧＧ基板の底面および側面に２５０ｎｍのＮＧＧ薄膜を形成してなる単結晶基板材料を浸漬し、１００ｒｐｍで基板を回転させながら、単結晶膜を４３時間液相エピタキシャル成長させ、基板の底面に膜厚５２０μｍのビスマス置換希土類鉄ガーネット単結晶膜を形成させた。なお、基板の側面にもビスマス置換希土類鉄ガーネット単結晶膜が形成された。【００８７】  得られた単結晶膜および単結晶基板の両方とも、クラックの発生は認められなかった。この単結晶膜の組成を蛍光Ｘ線法により分析したところ、Ｂｉ１．３Ｇｄ１．２Ｙｂ０．５Ｆｅ４．２Ｇａ０．６Ａｌ０．２Ｏ１２であった。【００８８】  また、この単結晶膜の格子定数と、ベース基板であるＣＮＧＧ基板との格子定数の差異を測定したところ、０．０１４Åであり、±０．０２Å以内であることが確認できた。なお、この単結晶膜の格子定数と、バッファ層であるＮＧＧ薄膜との格子定数の差異を測定したところ、０．０１３Åであった。【００８９】  また、この単結晶膜を、実施例１と同様にして、波長１．５５μｍのファラデー回転角、ファラデー回転角４５度での透過損失および温度特性を評価したところ、ファラデー回転係数は０．１１３ｄｅｇ／μｍ、透過損失は０．０５ｄＢ、温度特性は−０．０９５ｄｅｇ／℃であった。さらにこの単結晶膜の熱膨張係数は１．０５×１０−５／℃であった。ベース基板と単結晶膜との熱膨張係数の差異は、０．０２×１０−５／℃であった。また、得られた単結晶膜にはクラックの発生は認められなかった。【００９０】評価
実施例１〜４によれば、単結晶膜が均一に成長し、結晶表面が滑らかで光沢が見られるのに対し、比較例２によると、成長膜と基板との界面で反応が生じたため、単結晶膜が均一に成長せず、部分的な剥離が生じていることが観察された。【００９１】  また、実施例１〜４によれば、比較例１に比べて、図３に示すように、単結晶膜の表面における欠陥密度を低減できることが確認できた。【００９２】  以上述べた実施形態および実施例は全て本発明を例示的に示すものであって限定的に示すものではなく、本発明は他の種々の変形態様および変更態様で実施することができる。
【発明の効果】
【００９３】  以上説明してきたように、本発明によれば、結晶欠陥や反り、割れ、剥離などが発生しない厚膜状の磁性ガーネット単結晶膜を、高品質で歩留まり良く、液相エピタキシャル成長により安定して形成することができる磁性ガーネット単結晶膜形成用基板、光学素子およびその製造方法を提供することができる。
【図１】
2004067813.tif 000003
【図２】
2004067813.tif 000004
2004067813.tif 000005
2004067813.tif 000006
【図５】
2004067813.tif 000007
2004067813.tif 000008
【国際調査報告】
2004067813.tif 000009
2004067813.tif 000010